(57)【要約】【課題】簡易な方法で真偽の判断ができる偽造防止シートを提供する。【解決手段】本発明の偽造防止シート１０には、合成繊維製の蛍光繊維１３であって、長さが相違するものが２種類以上抄きこまれている。偽造防止シート１０に抄きこまれている蛍光繊維１３の種類および配合割合は、製造者によって偽造防止シート１０の固有情報として記録され、この固有情報との照合により真偽の判別が可能とされる。【選択図】図１
2009000829.tif 000002
【特許請求の範囲】
【請求項１】
合成繊維製の蛍光繊維が２種類以上抄きこまれている偽造防止シートであって、
前記蛍光繊維は、長さが相違する２種類以上の蛍光繊維であり、
前記蛍光繊維の種類および配合割合は、製造者によって前記偽造防止シートの固有情報として記録され、
前記固有情報との照合により真偽の判別が可能とされることを特徴とする偽造防止シート。
【請求項２】
前記蛍光繊維が、紫外線照射により発色する色調が相違する２種類以上の蛍光繊維であることを特徴とする請求項１に記載の偽造防止シート。
【請求項３】
前記偽造防止シートが楮繊維を含む楮層とパルプ繊維を含むパルプ層とを備えることを特徴とする請求項１または請求項２に記載の偽造防止シート。
【請求項４】
前記楮繊維と前記パルプ繊維の重量比が、１０：９０〜４０：６０であることを特徴とする請求項３に記載の偽造防止シート。
【請求項５】
前記蛍光繊維が、前記パルプ層に抄きこまれていることを特徴とする請求項３または請求項４に記載の偽造防止シート。
【請求項６】
前記蛍光繊維は、ポリエステル糸またはナイロン糸を、蛍光樹脂、蛍光染料または蛍光顔料で着色したものであることを特徴とする請求項１ないし請求項５のいずれか１項に記載の偽造防止シート。
【請求項７】
前記蛍光繊維は、偽造防止シートに対して０．０５重量％〜１重量％含まれていることを特徴とする請求項１ないし請求項６のいずれか１項に記載の偽造防止シート。
【発明の詳細な説明】
【技術分野】
【０００１】
本発明は、偽造防止シートに関する。
【背景技術】
【０００２】
従来、コピー機などにより複写偽造したものを、真正なものと判別可能とするために、特殊なインキを使用して印刷を施した偽造防止シートが知られている。
しかし、このようなタイプの偽造防止シートでは、使用されているインキや印刷技術が特定され易く、模倣や偽造が容易であるという問題があった。
そこで、この問題を解決するものとして、例えば、特許文献１に記載の偽造防止シートが提案されている。
【０００３】
このシートは、記番号などの個別情報と、この個別情報とは相関性がなく、かつ製造過程で繊維などを混入することにより付与される偶発的情報とを備えることから、同じ情報を備えるシートが２つと存在しない。したがって、特許文献１に記載の発明によれば、模倣や偽造は困難である。
【特許文献１】特開２００２−８３２７４公報
【発明の開示】
【発明が解決しようとする課題】
【０００４】
しかし、特許文献１に記載のシートは、個別情報と、この個別情報とは相関性がない偶発的情報とを備えることから、シートごとに付与されている個別情報と偶発的情報の分析・調査を行い、偶発的情報と個別情報との対応リストを作成することが真偽判別の前提となる。
【０００５】
この偶発的情報は、目視によっては識別不可能であり、かつ、個別情報とは相関性なく種々の手段によって付与されるので、製造者でも情報の制御ができない。したがって、特許文献１に記載のシートにおいては、種々の偶発的情報を読み取り可能な機器などを用いて、シートごとに詳細な分析をする必要がある。
【０００６】
そして、対象となるシートと対応リストとの照合の際には、対象となるシートの情報を読み取って対応リストとして記録されている膨大な数のデータと照合する必要があるため、照合にも特別な機器やシステムなどを必要とする。
以上より、特許文献１に記載の発明によれば、真偽の判断を行うのに手間やコストがかかるという問題があった。
【０００７】
本発明は上記のような事情に基づいて完成されたものであって、手間やコストをかけずに簡易な方法で真偽の判断ができる偽造防止シートを提供することを目的とする。
【課題を解決するための手段】
【０００８】
本発明は、合成繊維製の蛍光繊維が２種類以上抄きこまれている偽造防止シートであって、前記蛍光繊維は、長さが相違する２種類以上の蛍光繊維であり、前記蛍光繊維の種類および配合割合は、製造者によって前記偽造防止シートの固有情報として記録され、前記固有情報との照合により真偽の判別が可能とされることを特徴とする偽造防止シートである。
【発明の効果】
【０００９】
本発明の偽造防止シート（以下、「本発明のシート」ともいう）には、合成繊維製の蛍光繊維であって長さの相違するものが２種類以上抄きこまれている。すなわち、本発明のシートに抄きこまれている蛍光繊維は、可視光では視認できないうえに、２種類以上用いられているから、模倣や偽造が困難である。
【００１０】
本発明のシートに抄きこまれている蛍光繊維としては、長さの相違するものを２種類以上組み合わせればよく、多種類の蛍光繊維を必要としないから、コストが低減できる。なお、本発明のシートに抄きこまれる蛍光繊維として、長さと、紫外線照射により発色する色調とが異なるものを多種類組み合わせると、より模倣や偽造を困難とすることができる。
【００１１】
本発明のシートの真偽を判断するにあたっては、シートに抄きこまれている蛍光繊維の種類および配合割合を、製造者によって、シートの固有情報として記録しておく必要があるが、蛍光繊維の種類と配合割合は、例えばブラックライトなどのように容易に入手できる機器で分析することができる。
【００１２】
なお、本発明のシートについては、分析の精度を高めるために、紫外線蛍光発光を読み取り可能なセンサと紫外線光源とを備えた装置などを用いた分析を行うこともできる。
【００１３】
また、シートに付与されている固有情報は、同じロットのものであれば、高い確率で同じであるから、特殊な機器を用いてシート１枚ごとに固有情報を分析する必要はない。したがって、本発明によれば、シートを分析して固有情報を記録するのに手間がかからない。
【００１４】
そして、真偽の判別の際には、判別対象となるシートに、例えばブラックライトなどを照射して、抄きこまれている蛍光繊維の種類および配合割合などを調べて、前記の固有情報と照合すれば真偽の判別ができる。
以上より、本発明によれば、簡易な方法で真偽の判断ができる偽造防止シートを提供することができる。
【発明を実施するための最良の形態】
【００１５】
＜実施形態１＞
以下、本発明を具体的に適用した実施形態１について説明する。
本実施形態の偽造防止シート１０は、図１に示すように、パルプ繊維を含むパルプ層１１と楮繊維を含む楮層１２とを備え、パルプ層１１には、紫外線照射により蛍光発色する合成繊維製の蛍光繊維１３が２種類以上（本実施形態では３種類）抄きこまれている。
【００１６】
本実施形態において、楮層１２に含まれる楮繊維は、和紙の原料として市販されているものなどを使用することができる。
本実施形態において、パルプ層１１に含まれるパルプ繊維としては、針葉樹パルプ、広葉樹パルプなどの木材パルプ等が挙げられる。
【００１７】
ところで、本発明のシート１０には、楮繊維を多く含む楮層１２のみのものや、パルプ繊維を含むパルプ層１１のみのもの、楮繊維とパルプ繊維を混合した混合層を有するものも含まれる。
楮繊維を多く含むシートでは高級な質感が得られるが、楮は高価な材料であるためコスト高であり、使用量のわりには厚みが出ない。そしてパルプ層のみからなるシートでは、高級な質感はなく、混合層を有するものでは楮層を混合した効果（高級な質感）が得られない。
【００１８】
偽造シートの質感やコストなどを考慮すると、本発明においては、楮層１２に含まれる楮繊維とパルプ層１１に含まれるパルプ繊維の重量比が、１０：９０〜４０：６０であるのが好ましい。
なお、本実施形態のシート１０においては、楮繊維とパルプ繊維との重量比は２０：８０となるように設定されていることから、楮層１２の厚みよりもパルプ層１１の厚みのほうが大きくなっている（図１を参照）。
【００１９】
本実施形態において、パルプ層１１に抄きこまれている蛍光繊維１３は、長さが相違する３種類の蛍光繊維１３（１ｍｍ、４ｍｍ、７ｍｍ）であって、紫外線照射により発色する色調が相違するもの（本実施形態においては、青、赤、緑に発色するもの）が用いられている。
【００２０】
本発明において、蛍光繊維１３としては、容易に入手でき、種々の長さ、色調のものを容易に作製でき、抄きこみやすいという観点から、ポリエステル糸またはナイロン糸を、蛍光樹脂、蛍光染料または蛍光顔料で着色したものが好ましい。
【００２１】
次に、本実施形態の偽造防止シート１０の製造方法について説明する。
まず楮層１２の形成について説明する。
水を張ったナギナタビーター中に楮繊維を投入して叩解を開始し、染料、サイズ剤、紙力増強剤を順に添加しながら、合計３０〜４０分間程度叩解する。次に、叩解後の上記楮原料を、ステンレス攪拌機へ移し変えて、楮繊維と添加剤と水との合計重量に対して楮繊維の量が０．１〜１０重量％となるように水を添加して楮溶液を調製し、図２に示す楮原料供給部へ供給する。
【００２２】
楮繊維に添加される染料、サイズ剤、紙力増強剤としては、市販のものを使用することができる。具体的には、染料としては、カヤラス  スプラブラウンＧＴＬ［日本化薬（株）製］、カヤラス  スプラ  イエロー［日本化薬（株）製］など、サイズ剤としては、ＡＫＤ系サイズ剤ＡＤシリーズ［星光ＰＭＣ（株）製］など、紙力増強剤としては、湿潤紙力増強剤ＷＳシリーズ［星光ＰＭＣ（株）製］などを使用することができる。
【００２３】
楮繊維に添加される添加剤の好適な範囲は以下の通りである。
染料の添加量は、楮繊維１００重量部に対して、０．０１５〜１．５重量部であるのが好ましい。この範囲外の量の染料を添加すると、シート１０の色目が大きく異なるものが得られることがあるからである。
【００２４】
サイズ剤の添加量は、楮繊維１００重量部に対して０．０４〜４．０重量部添加することが、好ましい。サイズ剤が０．０４重量部未満であると耐水性に欠け、４．０重量部を超えると紙力が低下する傾向にあるからである。
【００２５】
紙力増強剤の添加量は、楮繊維１００重量部に対して０．１２〜１２重量部であることが好ましい。紙力増強剤が０．１２重量部未満であると充分な紙力が得られず、１２重量部を超えるとシート１０自体が硬くなるからである。
【００２６】
次に、楮原料供給部に供給された楮溶液を抄紙網に流し込むと、第１の抄紙網２１から水分が抜け落ちることで楮層１２が形成され、この楮層１２は第１の抄紙網２１と接触するフェルト２３に転写される。第１の抄紙網２１の抄紙スピードは２７ｍ（６４ｇ／ｍ２）程度に設定される。楮層１２が転写されたフェルト２３は、パルプ層１１が形成される第２の抄紙網２２の方向へ移動する。
【００２７】
第２の抄紙網２２に形成されるパルプ層１１は、具体的には以下のようにして、形成される。
水を張ったビーター中にパルプ繊維を投入して叩解を開始し、染料、サイズ剤、紙力増強剤、ポリビニルアルコール（ＰＶＡ）および蛍光繊維１３を順に添加して、合計３０〜４０分間程度叩解する。
【００２８】
蛍光繊維１３の種類と配合割合は、この製造方法においては、同ロットではほぼ同じである。
【００２９】
次に、叩解後の上記パルプ原料を、マシンチェストへ移し変えて、パルプ繊維と添加剤と水との合計重量に対してパルプの量が０．２５〜２５重量％となるように水を添加してパルプ溶液を調製し、図２に示すパルプ原料供給部へ供給する。
【００３０】
パルプ層１１に添加される染料、サイズ剤および紙力増強剤は楮層１２に添加されるものと同様のものを用いることができ、ＰＶＡ、蛍光繊維１３としては市販されているものを用いることができる。
【００３１】
ＰＶＡとしては、（株）クラレ製のポリビニルアルコール（商品名：ＶＰバインダー用ビニロン）など、蛍光繊維１３としては、サンエス（株）製の蛍光繊維（商品名：ＣＥＬＬＡＮ’９３）などを用いることができる。
【００３２】
パルプに添加される添加剤の好適な範囲は以下の通りである。
染料の添加量は、パルプ繊維１００重量部に対して、０．０１５〜１．５重量部であるのが好ましい。この範囲外の量の染料を添加すると、シート１０の色目が大きく異なるものが得られることがあるからである。
【００３３】
サイズ剤の添加量は、パルプ繊維１００重量部に対して０．０４〜４．０重量部添加することが、好ましい。サイズ剤が０．０４重量部未満であると耐水性に欠け、４．０重量部を超えると紙力が低下する傾向にあるからである。
【００３４】
紙力増強剤の添加量は、パルプ繊維１００重量部に対して０．１２〜１２重量部であることが好ましい。紙力増強剤が０．１２重量部未満であると充分な紙力が得られず、１２重量部を超えるとシート１０自体が硬くなるからである。
【００３５】
ＰＶＡの添加量はパルプ繊維１００重量部に対して０．０３〜３重量部であることが好ましい。ＰＶＡが０．０３重量部未満であると充分な効果が得られず、３重量部を超えるとシート１０自体が硬くなるからである。
【００３６】
蛍光繊維１３の添加量は、シート１０全体に対して０．０５〜１重量％であることが好ましい。蛍光繊維１３が０．０５重量％未満であると、シート１０の真偽の判定が困難となり、１重量％を超えると蛍光繊維１３の量が多すぎることで真偽の判定が困難となったり、印刷適性に影響が出ることがあるからである。
【００３７】
次に、パルプ原料供給部に供給されたパルプ溶液を第２の抄紙網２２に流し込むと、第２の抄紙網２２から水分が抜け落ちることでパルプ層１１が形成される。第２の抄紙網２２における抄紙スピードは２０ｍ（９０ｇ／ｍ２）程度に設定される。
【００３８】
そして、このパルプ層１１は第１の抄紙網２１から第２の抄紙網２２の方向へ移動してきたフェルト２３と、第２の抄紙網２２とが接することでフェルト２３側に転写される。
すなわち、第２の抄紙網２２と接するフェルト２３には、すでに楮層１２が形成されているから、フェルト２３と第２の抄紙網２２とが接することで、楮層１２にパルプ層１１が積層され両者が貼り合わされる。
【００３９】
この楮層１２とパルプ層１１とが２層に張り合わされたシート原料２０はフェルト２３からドライヤーのほうへ移動し、ドライヤーに転写され１００〜１２０℃（６４ｇ／ｍ２）で乾燥した後、巻き取られてロール状のシート原料２０とされる。
このロール状のシート原料２０を希望する大きさに切断すれば、本実施形態の偽造防止シート１０が得られる。
【００４０】
次に本実施形態のシート１０の作用効果について説明する。
本実施形態のシート１０には、可視光で視認できない蛍光繊維１３が抄きこまれており、抄きこまれている蛍光繊維１３は、長さと紫外線照射により発色する色調が異なる蛍光繊維１３が３種類も用いられているから、模倣や偽造が困難である。
【００４１】
また、本実施形態のシート１０は、楮繊維を含む楮層１２とパルプ繊維を含むパルプ層１１とを備えるから、楮繊維をパルプ繊維に混合して作製したシートや、パルプ繊維のみからなるシートとは相違して、和紙のような高級な質感を有している。
【００４２】
さらに、本実施形態のシート１０においては、楮繊維とパルプ繊維の重量比が２０：８０の割合に設定されているから、楮繊維のみを使用して作製したシートよりも費用がかからない上に、適度な厚みがあり扱いやすい。
【００４３】
加えて、本実施形態のシート１０においては、厚みの大きいパルプ層１１に蛍光繊維１３が抄き込まれているから、蛍光繊維１３がシート１０の表面に出難くなっており、印刷適性に優れる。
【００４４】
次に、本実施形態のシート１０の真偽の判別方法について説明する。
本実施形態のシート１０の真偽の判別を行うには、以下のような方法で行う。
まず、本実施形態のシート１０に抄きこまれている蛍光繊維１３の種類および配合割合を、製造者によってシート１０の固有情報として記録する。
【００４５】
本実施形態のシート１０の固有情報は、例えば、ブラックライトを用いて目視により分析可能である。なお、本発明のシート１０については、分析の精度を高めるために、紫外線蛍光発光を読み取り可能なセンサと紫外線光源とを備えた装置などを用いた分析を行うこともできる。
【００４６】
本実施形態のシート１０の真偽の判別の際には、判別対象となるシートにブラックライトなどを照射すれば、蛍光繊維１３の種類および配合量を調べることができ、これを前記固有情報と照合すれば、容易に真偽の判別ができる。
【００４７】
また、本実施形態においては、パルプ繊維に添加する蛍光繊維１３の種類および配合割合は同ロットでは同一であるから、抄紙後のシートに付与されている固有情報は、同じロットのものであれば、高い確率で同じである。したがって、本実施形態によれば、シート１枚ごとに固有情報を分析する必要はなく、シートを分析して固有情報を記録するのに手間がかからない。
【００４８】
なお、本実施形態において、各シート１０ごとの固有情報を上記の紫外線蛍光発光を読み取り可能なセンサと紫外線光源とを備えた装置などで読み取ってコンピュータなどに記録しておき、判別対象となるシートを紫外線蛍光発光を読み取り可能なセンサと紫外線光源とを備えた装置などで分析して照合すれば、さらに真偽判別の精度を高めることができる。
【００４９】
以上より、本実施形態によれば、簡易な方法で真偽の判断ができる偽造防止シート１０を提供することができる。
なお、本実施形態のシート１０の作製の際に配合する蛍光繊維１３を、表１および表２に示す一定の規則に従って配合すると、蛍光繊維１３の組み合わせにより付与された固有情報が、年月を示すものとなる。
【００５０】
【表１】
2009000829.tif 000003
【００５１】
【表２】
2009000829.tif 000004
【００５２】
表１および表２に記載の規則によれば、１ｍｍの蛍光繊維の種類と配合割合によって西暦が決定され、４ｍｍの蛍光繊維と７ｍｍの蛍光繊維の種類と配合割合によって月が決定される。
【００５３】
表１および表２中の「赤」、「青」、「緑」とは紫外線照射により発色する色調を示し、表１中の数値は、１ｍｍの蛍光繊維全体を１００とした、各色調の繊維の配合割合（％）を示し、表２中の数値は、４ｍｍの蛍光繊維と７ｍｍの蛍光繊維の合計を１００とした、各種の繊維の配合割合（％）を示す。
【００５４】
例えば、１ｍｍの蛍光繊維のうち、青の蛍光繊維を３３％、赤の蛍光繊維を３３％、緑の蛍光繊維を３３％含むことで２００７年を示し、４ｍｍの緑の蛍光繊維を２５％、４ｍｍの赤の蛍光繊維を２５％、７ｍｍの青の蛍光繊維を５０％含むことで７月を示す。
【００５５】
例えば、蛍光繊維１３を製造年月に合わせた組み合わせとして配合すれば、製造年月を印刷しなくても、シートに製造年月の情報が付与されるという効果が得られる。
【００５６】
＜他の実施形態＞
本発明は上記記述及び図面によって説明した実施形態に限定されるものではなく、例えば次のような実施形態も本発明の技術的範囲に含まれる。
（１）上記実施形態においては、楮層とパルプ層の２層構造のものを示したが、楮層のみのもの、パルプ層のみのもの、楮層とパルプ層を交互に積層して３層以上に形成されているもの、楮繊維とパルプ繊維とを混合した混合層を備えるものであってもよい。
【００５７】
（２）上記実施形態においては楮繊維を含む楮層とパルプ繊維を含むパルプ層とを備える偽造シートを示したが、楮繊維に代えて、ガンピ、ミツマタなどを使用した層を形成したものであってもよい。
【００５８】
（３）上記実施形態においてはパルプ層にのみ蛍光繊維を抄きこんだものを示したが、偽造シート中に蛍光繊維が２種類以上抄きこまれていればよく、楮層とパルプ層のそれぞれに蛍光繊維を抄き込んだものであってもよい。
なお、楮層とパルプ層と楮層とを順に積層した構成の偽造シートにおいて、２つの楮層の間に形成されるパルプ層に蛍光繊維を抄きこむと、シートの表面から蛍光繊維が脱落することがないから、印刷適性に優れる。その上、このような構成のシートでは、表面層に楮繊維からなる層が形成されていることから高級な質感が得られて好適である。
【００５９】
（３）上記実施形態においては、長さと紫外線照射により発色する色調の双方が相違する蛍光繊維を使用したが、紫外線照射により発色する色調が同じものであって、長さが相違するものを使用したものであってもよい。
【００６０】
（４）上記実施形態においては、蛍光繊維を一定の規則に従って抄きこんだもので年月を示すものを例示したが、年月だけでなく、製造場所や、ロット番号など他の情報を示すように抄きこんだものであってもよい。
【図面の簡単な説明】
【００６１】
【図１】実施形態１の偽造防止シートの断面図
【図２】実施形態１の偽造防止シートの製造工程を示す図
【符号の説明】
【００６２】
１０…実施形態１の偽造防止シート
１１…パルプ層
１２…楮層
１３…蛍光繊維
【図１】
2009000829.tif 000005
【図２】
2009000829.tif 000006